ПЕНОМАТЕРИАЛЫ НА ОСНОВЕ ТЕРМОПЛАСТИЧНЫХ ЭЛАСТОМЕРОВ

1. Пеноматериал из частиц, изготовленный из композиции (Z), содержащей
a. от 60 до 94% массовых термопластичного полиуретана в качестве компонента I,
b. от 5 до 30% массовых стирольного полимера в качестве компонента II,
c. от 1 до 10% массовых модификатора ударной прочности в качестве компонента III,
причем сумма компонентов I, II и III составляет 100% массовых.
2. Пеноматериал из частиц по п.1, причем стирольный полимер представляет собой атактический полистирол.
3. Пеноматериал из частиц по п.1, причем модификатор ударной прочности представляет собой блок-сополимер стирола.
4. Пеноматериал из частиц по любому из пп.1-3, причем средний диаметр частиц пеноматериала составляет от 0,5 до 20 мм.
5. Способ получения пеноматериала из частиц по любому из пп.1-4, включающий в себя
i. приготовление композиции (Z) согласно изобретению;
ii. пропитку этой композиции вспенивающим агентом под давлением;
iii. расширение композиции с помощью снижения давления.
6. Формованное изделие, изготовленное из пеноматериала из частиц по любому из пп.1-4.
7. Формованное изделие по п.6, причем предел прочности при растяжении этого формованного изделия составляет свыше 600 кПа.
8. Формованное изделие по п.6, причем удлинение при разрыве составляет свыше 100%.
9. Формованное изделие по п.6, причем напряжение при сжатии при деформации сжатия 10% составляет свыше 15 кПа.
3
10. Формованное изделие по п.6, причем плотность этого формованного изделия составляет от 75 до 375 кг/м.
11. Формованное изделие по п.6, причем эластичность по отскоку этого формованного изделия составляет больше 55%.
12. Формованное изделие по любому из пп.6-11, причем это формованное изделие представляет собой промежуточную подошву для обуви, вкладыш для обуви или амортизирующий элемент для обуви, причем обувь представляет собой уличную обувь, спортивную обувь, сандалии, ботинки или защитную обувь.
13. Способ изготовления формованного изделия по любому из пп.6-11, включающий в себя
(i) введение пеноматериала из частиц в соответствующую форму,
(ii) сплавление пеноматериала из частиц из стадии (i).
14. Обувь, содержащая формованное изделие по любому из пп.6-11.
15. Применение пеноматериала из частиц по любому из пп.1-4 для изготовления формованного изделия по любому из пп.6-11 для обувных подошв, стелек для обуви, комбинированных подошв для обуви, амортизирующих элементов для обуви, велосипедных сидений, велосипедных шин, амортизирующих элементов, амортизации, матрасов, подкладок, рукояток, защитных пленок, в конструктивных элементах в области внутренней и внешней отделки автомобилей, в мячах и спортивном инвентаре, или в качестве напольного покрытия.
16. Пеноматериал из частиц по п.1, причем композиция (Z) содержит от 80 до 98% массовых термопластичного полиуретана в качестве компонента I.
17. Пеноматериал из частиц по п.1, причем композиция (Z) содержит от 1 до 10% массовых стирольного полимера в качестве компонента II.
18. Пеноматериал из частиц по п.1, причем композиция (Z) содержит от 1 до 10% массовых модификатора ударной прочности в качестве компонента III.
19. Пеноматериал из частиц по п.1, содержащий композицию (Z), изготовленную из
a. от 80 до 98% массовых термопластичного полиуретана в качестве компонента I,
b. от 1 до 10% массовых стирольного полимера в качестве компонента II,
c. от 1 до 10% массовых модификатора ударной прочности в качестве компонента III,
причем сумма компонентов I, II и III составляет 100% массовых.
20. Пеноматериал из частиц по п.19, содержащий композицию (Z), изготовленную из
a. 91% массовых термопластичного полиуретана в качестве компонента I,
b. 5% массовых стирольного полимера в качестве компонента II,
c. 4% массовых модификатора ударной прочности в качестве компонента III,
причем сумма компонентов I, II и III в каждом случае составляет 100% массовых.
21. Пеноматериал из частиц по п.17, причем модуль упругости при растяжении стирольного полимера в качестве компонента II составляет более 2500 МПа (согласно стандарту DIN EN ISO 527-1/2, июнь 2012).
22. Пеноматериал из частиц по п.18, причем модуль упругости при растяжении модификатора ударной прочности в качестве компонента III составляет меньше 2700 МПа (согласно стандарту DIN EN ISO 527-1/2, июнь 2012).